(57)【要約】【課題】装置の外面部や内面部を改良することにより、外観上の自由度、装置の軽量化、構造の簡素化等を実現した液晶パネルを提供する。【解決手段】この液晶パネルは、その液晶層が、液晶と架橋樹脂とを含んでなり、この架橋樹脂が、液晶層接触面に付着した架橋構造部分と、液晶層接触面から立ちあがる末端部分とを有し、かつ、少なくとも一つの基板の外面が曲面を有する条件と、液晶層接触面が曲面を有する条件と、一方の基板の板厚が他方の基板の板厚の１／２以下である条件との少なくともいずれか一つを満たす。【選択図】  なし【特許請求の範囲】
【請求項１】
一対の基板間に液晶層が挟持された液晶パネルにおいて、
当該液晶層が、液晶と架橋樹脂とを含んでなり、
当該架橋樹脂が、液晶層接触面に付着した架橋構造部分（付着架橋構造部分）と、当該液晶層接触面から立ちあがる末端部分（立ち上がり末端部分）とを有し、
少なくとも一つの基板の外面が曲面を有している
液晶パネル。
【請求項２】
一対の基板間に液晶層が挟持された液晶パネルにおいて、
当該液晶層が、液晶と架橋樹脂とを含んでなり、
当該架橋樹脂が、液晶層接触面に付着した架橋構造部分（付着架橋構造部分）と、当該液晶層接触面から立ちあがる末端部分（立ち上がり末端部分）とを有し、
当該液晶層接触面が曲面を有する
液晶パネル。
【請求項３】
一対の基板間に液晶層が挟持された液晶パネルにおいて、
当該液晶層が、液晶と架橋樹脂とを含んでなり、
当該架橋樹脂が、液晶層接触面に付着した架橋構造部分（付着架橋構造部分）と、当該液晶層接触面から立ちあがる末端部分（立ち上がり末端部分）とを有し、
一方の基板の板厚が他方の基板の板厚の１／２以下である
液晶パネル。
【請求項４】
当該液晶層が、架橋性構造部分と炭素数が３以上の直鎖部を有する疎水性末端部分（疎水性長鎖末端部分）とを有する１以上の第一の化合物を含んでなる樹脂組成物を、液晶の存在下架橋させて形成されたものである、請求項１〜３のいずれかに記載の液晶パネル。
【請求項５】
前記第一の化合物の架橋性構造部分が極性基構造部分を含んだものである、請求項１〜４のいずれかに記載の液晶パネル。
【請求項６】
前記第一の化合物として、下式（１），（２）で表される化合物を少なくとも一つ含む、請求項１〜５のいずれかに記載の液晶パネル。
【化１】
2004294605.tif 000040
【化２】
2004294605.tif 000041
（式（１），（２）において、Ｒ１は疎水性長鎖末端部分、Ａ１は枝分かれがあってもよい脂肪族鎖、または置換基があってもよい芳香環、または置換基があってもよい脂環、または窒素を含む、３価の基を表し、Ａ２は枝分かれがあってもよい脂肪族鎖、または置換基があってもよい芳香環、または置換基があってもよい脂環を含む、４価の基を表し、Ｂ１，Ｂ２，Ｂ３はそれぞれ架橋性構造部分を表す。Ｒ１，Ｂ１，Ｂ２，Ｂ３は、それぞれ各式について独立に選択できる。）
【請求項７】
前記１以上の第一の化合物が、架橋性構造部分を有し、疎水性長鎖末端部分を実質的に持たない第二の化合物を含んだものである、請求項１〜６のいずれかに記載の液晶パネル。
【請求項８】
前記第二の化合物として、下式（３）〜（６）で表される化合物を少なくとも一つ含む、請求項７に記載の液晶パネル。
【化３】
2004294605.tif 000042
【化４】
2004294605.tif 000043
【化５】
2004294605.tif 000044
【化６】
2004294605.tif 000045
（式（３）〜（６）において、Ａ３とＢ４とは、それぞれ独立に、ビニレン基またはプロペニレン基を表わす。Ｒ３は二価の基を表し、Ｒ２とＲ４とは、それぞれ独立に、水素または枝分かれがあってもよいアルキル基または置換されていてもよい芳香環を表す。Ｒ２，Ｒ３，Ｒ４のうち少なくとも一つは芳香環を表す。ｋ，ｍ，ｎ，ｐは、それぞれ独立に、０または１を表す。Ｒ２〜Ｒ４，Ａ３，Ｂ４，ｋ，ｍ，ｎ，ｐは、それぞれ各式について独立に選択できる。）
【請求項９】
前記第二の化合物として、下式（７）〜（１０）で表される化合物を少なくとも一つ含む、請求項７または８に記載の液晶パネル。
【化７】
2004294605.tif 000046
【化８】
2004294605.tif 000047
【化９】
2004294605.tif 000048
【化１０】
2004294605.tif 000049
（式（７）〜（１０）において、ＸとＹはそれぞれ独立して水素またはメチル基を表し、Ｒ７は５員環構造を有する２価の有機基を表す。Ｒ８，Ｒ１０は水素または有機基を表し、Ｒ９は２価の有機基を表し、Ｒ８，Ｒ９，Ｒ１０のうち少なくとも一つは５員環構造を有する。Ｒ１１はテトラカルボン酸残基を構成する４価の有機基を表す。ｋ，ｍ，ｎ，ｐはそれぞれ独立に０あるいは１を表し、ｑとｒとはそれぞれ独立して０以上６以下の整数を表す。Ｒ８〜Ｒ１０，ｋ，ｍ，ｎ，ｐ，ｑ，ｒは、それぞれ各式について独立に選択できる。）
【請求項１０】
請求項１〜９のいずれかに記載の液晶パネルを複数積層して有する液晶パネル。
【発明の詳細な説明】
【０００１】
【発明の属する技術分野】
本発明は、装置の外面部や内面部を改良した液晶パネルに関する。
【０００２】
【従来の技術】
これまでの液晶パネルとは、ガラスを代表とする平面基板を一対に貼り合せて作製したフラットパネルディスプレイ、あるいは、プラスチックなどの基板を用いた液晶パネルであった。
【０００３】
図１は、従来の液晶パネルの製造フローを示した模式図である。図１の上から下に向かって、まず、ステップＳ１で、配向制御膜を塗布していない基板２を準備し、ステップＳ２で、ポリイミドなどにより配向制御膜６を基板２に形成してから、ステップＳ３で、必要に応じてラビング処理等の基板処理を行い、ステップＳ４で、もう一方の基板３と貼り合わせ、ステップＳ５で液晶を充填し、ステップＳ６で注入口を封止することで、液晶表示パネルが作製される。液晶層１０は基板２，３とシール材７と封止材１１とでシールされる。
【０００４】
従来の製造法では、曲面を有する基板について、配向制御膜を形成することが困難であった。すなわち、基板が曲面を有すると、液晶層が接触する配向制御膜面も曲面を有することになるが、平面基板に対して有効であった印刷工程やスピン塗布工程では、曲面に配向制御膜を形成することが困難である。この事情は、基板が曲面を有さない場合であっても、一般的に液晶層接触面が曲面である場合にも同様である。なお、本発明において液晶層接触面というときは、実際に液晶層が接する層の面を意味する。たとえば、フィルタ層や電極の層を介して基板と液晶層とが積層し、実際には液晶層が基板の表面ではなくフィルタや電極の表面に接する場合には、本発明における液晶層接触面は液晶と接するフィルタ面や電極面を意味する。フィルタ面や電極面がたとえば親水化加工してあればその加工面を意味する。
【０００５】
また、従来の液晶パネルでは、基板を薄くする上で限界があった。すなわち、ある程度より薄い基板を使用すると、従来の製造工程では有効であった印刷工程やスピン塗布工程では配向制御膜を形成することが難しかった。また、従来の高温処理工程で焼成すると基板が塑性変形を起こしてしまい、低温処理工程で焼成すると配向制御性が不十分で、電気的な信頼性が低いという問題点があった。
【０００６】
このように、配向制御膜を設けることが必須であることに起因して種々の技術的制約が存在した。
【０００７】
一方、液晶の配向性を高めるための技術としては、液晶を電離性放射線硬化樹脂マトリックス中に独立した粒子として存在させるもの（たとえば特許文献１参照。）、アルキル側鎖を有する高分子形成性モノマーを液晶とともに硬化させるもの（たとえば特許文献２参照。）、ポリマー網状組織でコーティングした層を有するもの（たとえば特許文献３参照。）、液晶材料として液晶骨格を持った光重合性アクリレートを併用するもの（たとえば特許文献４参照。）等が知られているが、配向制御膜自体を省略できる技術としては未完成であると考えられている。
【０００８】
【特許文献１】
特開平５−１１３５５７号公報（特許請求の範囲）
【０００９】
【特許文献２】
特開平６−２６５８５８号公報（特許請求の範囲）
【００１０】
【特許文献３】
特開平６−２８９３７４号公報（特許請求の範囲）
【００１１】
【特許文献４】
特開平８−１５７０７号公報（特許請求の範囲）
【００１２】
【発明が解決しようとする課題】
本発明は、上記問題点を解決して、装置の外面部や内面部を改良した液晶パネルを提供することを目的とする。本発明のさらに他の目的および利点は、以下の説明から明らかになるであろう。
【００１３】
【課題を解決するための手段】
本発明の態様によれば、一対の基板間に液晶層が挟持された液晶パネルにおいて、液晶層が、液晶と架橋樹脂とを含んでなり、架橋樹脂が、液晶層接触面に付着した架橋構造部分（付着架橋構造部分）と、液晶層接触面から立ちあがる末端部分（立ち上がり末端部分）とを有し、かつ、少なくとも一つの基板の外面が曲面を有する条件と、液晶層接触面が曲面を有する条件と、一方の基板の板厚が他方の基板の板厚の１／２以下である条件との少なくともいずれか一つを満たす液晶パネルが提供される。
【００１４】
これらの態様によって、装置の外面部や内面部を改良することにより、外観上の自由度、装置の軽量化、構造の簡素化等を実現した液晶パネルが得られる。
【００１５】
さらに、フィルタ層を有し、液晶層接触面がフィルタ層またはフィルタ層に接して設けられた電極の表面であること、液晶層接触面の曲面が複数の凹凸形状をなすこと、少なくとも一つの基板の板厚が１００〜５００μｍの範囲にあること、一方の基板の材質が他方の基板の材質と異なること、基板が、ガラス基板とプラスチック基板とを含むこと、電圧印加時には凹凸部もしくは電極の抜き部（スリット）により液晶が方向を規制されながら傾斜すること、配向制御膜を有さないこと、液晶が負の誘電率異方性を有すること等が好ましい。
【００１６】
また、液晶層が、架橋性構造部分と炭素数が３以上の直鎖部を有する疎水性末端部分（疎水性長鎖末端部分）とを有する１以上の第一の化合物を含んでなる樹脂組成物を、液晶の存在下架橋させて形成されたものであること、第一の化合物の架橋性構造部分が極性基構造部分を含んだものであること、第一の化合物として、下式（１），（２）で表される化合物を少なくとも一つ含むこと、
【００１７】
【化１１】
2004294605.tif 000002
【００１８】
【化１２】
2004294605.tif 000003
【００１９】
（式（１），（２）において、Ｒ１は疎水性長鎖末端部分、Ａ１は枝分かれがあってもよい脂肪族鎖、または置換基があってもよい芳香環、または置換基があってもよい脂環、または窒素を含む、３価の基を表し、Ａ２は枝分かれがあってもよい脂肪族鎖、または置換基があってもよい芳香環、または置換基があってもよい脂環を含む、４価の基を表し、Ｂ１，Ｂ２，Ｂ３はそれぞれ架橋性構造部分を表す。Ｒ１，Ｂ１，Ｂ２，Ｂ３は、それぞれ各式について独立に選択できる。）
１以上の第一の化合物が、架橋性構造部分を有し、疎水性長鎖末端部分を実質的に持たない第二の化合物を含んだものであること、第二の化合物として、下式（３）〜（６）で表される化合物を少なくとも一つ含むこと、
【００２０】
【化１３】
2004294605.tif 000004
【００２１】
【化１４】
2004294605.tif 000005
【００２２】
【化１５】
2004294605.tif 000006
【００２３】
【化１６】
2004294605.tif 000007
【００２４】
（式（３）〜（６）において、Ａ３とＢ４とは、それぞれ独立に、ビニレン基またはプロペニレン基を表わす。Ｒ３は二価の基を表し、Ｒ２とＲ４とは、それぞれ独立に、水素または枝分かれがあってもよいアルキル基または置換されていてもよい芳香環を表す。Ｒ２，Ｒ３，Ｒ４のうち少なくとも一つは芳香環を表す。ｋ，ｍ，ｎ，ｐは、それぞれ独立に、０または１を表す。Ｒ２〜Ｒ４，Ａ３，Ｂ４，ｋ，ｍ，ｎ，ｐは、それぞれ各式について独立に選択できる。）
第二の化合物として、下式（７）〜（１０）で表される化合物を少なくとも一つ含むこと等も好ましい。
【００２５】
【化１７】
2004294605.tif 000008
【００２６】
【化１８】
2004294605.tif 000009
【００２７】
【化１９】
2004294605.tif 000010
【００２８】
【化２０】
2004294605.tif 000011
【００２９】
（式（７）〜（１０）において、ＸとＹはそれぞれ独立して水素またはメチル基を表し、Ｒ７は５員環構造を有する２価の有機基を表す。Ｒ８，Ｒ１０は水素または有機基を表し、Ｒ９は２価の有機基を表し、Ｒ８，Ｒ９，Ｒ１０のうち少なくとも一つは５員環構造を有する。Ｒ１１はテトラカルボン酸残基を構成する４価の有機基を表す。ｋ，ｍ，ｎ，ｐはそれぞれ独立に０あるいは１を表し、ｑとｒとはそれぞれ独立して０以上６以下の整数を表す。Ｒ８〜Ｒ１０，ｋ，ｍ，ｎ，ｐ，ｑ，ｒは、それぞれ各式について独立に選択できる。）
更に、上記の液晶パネルを複数積層して一つの液晶パネルとすることも可能である。
【００３０】
【発明の実施の形態】
以下に、本発明の実施の形態を図、式、実施例等を使用して説明する。なお、これらの図、式、実施例等および説明は本発明を例示するものであり、本発明の範囲を制限するものではない。本発明の趣旨に合致する限り他の実施の形態も本発明の範疇に属し得ることは言うまでもない。なお、本明細書において「構造部分」とは、たとえば極性基構造部分という場合、極性基を有する部分を意味する。即ち極性基以外の化学的構造を含む場合もあり得る。たとえば極性基がＣＯＯＨである場合に、ＣＨ２ＣＯＯＨを極性基構造部分と考えることができる。この「構造部分」は、分子や架橋体の末端部にあっても、中間部にあってもよい。たとえば、ＣＨ２ＯＣＯ−も極性基構造部分に含まれる。これに対し、「末端部分」とは、分子や架橋体の末端部を構成する部分であることを意味する。
【００３１】
本発明に係る液晶パネルでは、一対の基板間にある液晶層が液晶と架橋樹脂とを含んでおり、この架橋樹脂が、液晶層接触面に付着した架橋構造部分（付着架橋構造部分）と、当該液晶層接触面から立ちあがる末端部分（立ち上がり末端部分）とを有する。この架橋樹脂は、液晶のダイレクタ方向を規制する役割を果たし、これにより、電圧無印加時に液晶が垂直方向に配向されるものと考えられる。
【００３２】
具体的には、後述する疎水性長鎖末端部分が付着架橋構造部分と結合し、液晶層接触面から立ちあがった構造をとり、これにより、電圧無印加時に液晶が垂直方向に配向されるものと考えられる。
【００３３】
この架橋樹脂は、架橋性構造部分とある程度の鎖長を成す構造部分とを有する１以上の化合物を含んでなる樹脂組成物を、液晶の存在下架橋させて形成することが可能である。より具体的には、上記化合物として、架橋性構造部分と炭素数が３以上の直鎖部を有する疎水性末端部分（疎水性長鎖末端部分）とを有する１以上の第一の化合物を使用することが好ましい。
【００３４】
この際、付着架橋構造部分が実現するかどうかは、実際に架橋重合した場合に、液晶層接触面に付着した架橋状態が存在するかどうかを表面分析等で確認することにより知ることが可能である。付着の程度は、液晶パネルとしての表示性能の要求レベルの実情に応じて任意に定めることができる。
【００３５】
ある程度の鎖長を成す構造部分が液晶層接触面から立ちあがった構造を有するようになるかどうかは、実際に液晶パネルを構成した場合に、配向制御膜がなくても配向性が得られるかどうかで判断できる。必要とする配向性のレベルは実情に応じて任意に定めることができる。疎水性長鎖末端部分を有する第一の化合物がこのような配向性を実現できる場合が多い。
【００３６】
本発明においては、液晶層が、液晶と架橋樹脂とを含んでいると規定しているが、この架橋樹脂の構成要素の内、付着架橋構造部分は液晶層接触面に存在し、立ち上がり末端部分も付着架橋構造部分付近に存在する。従って、液晶とは別個の層をなしていると見なせる場合もある。架橋樹脂は液晶層の両側にある液晶層接触面に形成されるのが普通であるので、液晶層が、液晶が主に含まれる層と架橋樹脂よりなる層との二つよりなると見ることができる場合が多い。
【００３７】
たとえば、架橋性構造部分とある程度の鎖長を成す構造部分とを有する１以上の化合物を含んでなる樹脂組成物を、液晶の存在下架橋させてこの架橋樹脂を形成する場合には、架橋前には樹脂組成物は液晶と均一に混合された状態にあるのに対し、架橋樹脂が形成される状態では、架橋樹脂と液晶とがほぼ分離された状態となり得るのである。ただし、本発明では、液晶中に他の架橋樹脂が共存する態様であってもよい。
【００３８】
また、上記第一の化合物は、一つの分子が架橋性構造部分と疎水性長鎖末端部分とを有する場合に限られず、架橋性構造部分を有する化合物と疎水性長鎖末端部分を有する化合物との混合物であってもよい。
【００３９】
付着架橋構造部分は、極性基構造部分を含んだものであることが好ましい。極性基構造部分があると、付着架橋構造部分が液晶層接触面により強固に付着するからである。極性基構造部分は、架橋樹脂についても、上記第一の化合物についての場合と同様の意味で使用されている。詳細については後述する。
【００４０】
架橋性構造部分としては、アクリレート基、メタクリレート基、ビニル基、アリル基等の重合性二重結合を有し、紫外線照射等のエネルギー線により他の分子と重合可能である光反応基を有する構造部分を例示することができる。第一の化合物の架橋性構造部分が、１分子当たり２以上の重合性二重結合を有したものであると、反応性が高くなり、また単体でも網目状の高分子膜を形成可能であるため、架橋構造を容易に構成でき、好ましい。たとえば一つの化合物の２以上の端部またはその近傍に重合性二重結合を有する場合を例示できる。ただし、第一の化合物としては、「１以上の第一の化合物」の全体として架橋性構造部分を有していれば十分であり、従って、たとえば１分子当たり一つの重合性二重結合を有し、ポリマー鎖を伸張するだけでそれ自身では架橋する能力のない化合物を含む場合も、「架橋性構造部分を有する１以上の第一の化合物」の範疇に属する。
【００４１】
なお、本発明に係る架橋性構造部分はこのようにエネルギー線で架橋を生じるものが架橋構造を容易に実現でき、好ましいため、主に光官能性の基を有する構造について説明するが、他の種類のエネルギー線や熱等他のエネルギーによって架橋できるものも本発明の範疇に含まれることはいうまでもない。エネルギー線や熱は併用してもよい。
【００４２】
疎水性長鎖末端部分は、液晶の配向方向を疎水性長鎖末端部分の長さ方向に均一に配向させる役割を有する。疎水性とは極性基等を有さず、化学的には親水性ではない程度のことを意味する。疎水性を必要とするのは、基板面等の液晶層接触面が通常紫外線等で親水化処理されるので、そのような親水性を有する液晶層接触面との付着を防止し、液晶層接触面から立ちあがった構造を取り易くするためである。典型的には、炭素と水素とからなることが好ましい。
【００４３】
第一の化合物の架橋性構造部分が極性基構造部分を含んだものであると、付着架橋構造部分の液晶層接触面への付着が容易になり、より優れた配向性を実現できる。この目的のための極性基の種類や１分子当たりに含まれる数には特に制限はないが、樹脂組成物の架橋後の架橋樹脂としては、液晶パネルとしての信頼性を保つため、液晶内に不純物イオンを放出しないものであることも重要である。このためには、第一の化合物の架橋性構造部分の有する極性基構造部分が不純物イオンを発生しないものであることが好ましい。従って、たとえば、Ｃｌイオンを放出しやすい−ＳｉＣｌ３基のような官能基を有するものは避けた方が好ましい場合が多い。好ましい極性基としては、ＣＮ、ＣＯ、ＣＯＯＨ、ＣＯＯＲ、ＯＨ、ＯＲを例示することができる。なお、Ｒは有機基を意味する。
【００４４】
この液晶パネルは、たとえば次のように作製することができる。第一に、配向制御膜を塗布形成していない基板を用い、その間に、たとえば光反応基を有する構造部分と疎水性長鎖末端部分とを有する紫外線硬化性化合物と液晶とを含んでなる液晶層を挟持した後、紫外線硬化して、疎水性長鎖末端部分と結合した付着架橋構造部分が基板表面上に形成されるようにする。
【００４５】
図３（Ａ），（Ｂ）に本発明の基礎をなす付着架橋構造部分と立ち上がり末端部分とを例示する。液晶と樹脂組成物とを含む未硬化の液晶組成物の注入直後には図３（Ａ）に示すように、架橋性構造部分３１と疎水性長鎖末端部分３２とを有する第一の化合物５と液晶１とは、液晶層接触面８に対し水平配向状態にある。液晶層接触面８の表面には何も形成されていない。
【００４６】
この状態で、たとえば紫外線を照射することにより、図３（Ｂ）に示すように、架橋性構造部分３１が互いに架橋して付着架橋構造部分３３を形成し、疎水性長鎖末端部分３２は、液晶層接触面８から立ち上がる配置を取り、立ち上がり末端部分３４を形成することが判明した。
【００４７】
付着架橋構造部分３３が実際に液晶層接触面に付着していることは、液晶層接触面を取り出し、洗浄等を行った後、その表面を分析することで容易に確認することができる。また、立ち上がり末端部分３４が実際に立ち上がっていることは、液晶１が垂直配向を示す事実で容易に確認することができる。このようにして、電圧無印加時に液晶１を垂直配向させることが可能となる。
【００４８】
この構成による配向は、従来からある高分子分散液晶（ＰＤＬＣ）と呼ばれるものとは異なり、液晶層全体に渡って液晶の配向を可能とするためのポリマーを形成するものではなく、液晶層接触面に形成された薄膜状の付着架橋構造部分３３と立ち上がり末端部分３４との協同作用により配向制御を行うものと考えることができる。なお、薄膜状の付着架橋構造部分３３は、通常、二つの液晶層接触面のいずれにも生じる。
【００４９】
本発明に使用できる第一の化合物としては、具体的には、上記式（１）または（２）で表される化合物を少なくとも一つ含むことが好ましい。式（１），（２）において、Ｒ１は疎水性長鎖末端部分、Ａ１は枝分かれがあってもよい脂肪族鎖、または置換基があってもよい芳香環、または置換基があってもよい脂環、または窒素を含む、３価の基を表し、Ａ２は枝分かれがあってもよい脂肪族鎖、または置換基があってもよい芳香環、または置換基があってもよい脂環を含む、４価の基を表し、Ｂ１，Ｂ２，Ｂ３はそれぞれ架橋性構造部分を表す。Ｒ１，Ｂ１，Ｂ２，Ｂ３は、それぞれ、他の箇所における式を含めて独立に選択できる。
【００５０】
式（１）であらわされる化合物としては、下式（１１）〜（１３）の構造を有する材料を例示することができる。
【００５１】
【化２１】
2004294605.tif 000012
【００５２】
【化２２】
2004294605.tif 000013
【００５３】
【化２３】
2004294605.tif 000014
【００５４】
式（２）であらわされる化合物としては、下式（１４），（１５）の構造を有する材料を例示することができる。
【００５５】
【化２４】
2004294605.tif 000015
【００５６】
【化２５】
2004294605.tif 000016
【００５７】
式（１），（２），（１１）〜（１５）で表される化合物を例にして、これまでに説明した架橋性構造部分、付着架橋構造部分、立ち上がり末端部分、疎水性長鎖末端部分、極性基構造部分について説明すると、Ｂ１，Ｂ２，Ｂ３が架橋性構造部分であって、付着架橋構造部分を形成する能力を有し、Ｒ１が立ち上がり末端部分または疎水性長鎖末端部分を形成し、ＯＣＯ（またはＣＯＯ）結合が極性基構造部分を形成する。
【００５８】
化合物の架橋性構造部分が極性基構造部分を含んだものの例としては、さらに、たとえば、下式（１６），（１７）の構造を有する材料を例示することができる。この場合は、ＣＯＯＨ等が極性基構造部分を形成する。
【００５９】
【化２６】
2004294605.tif 000017
【００６０】
【化２７】
2004294605.tif 000018
【００６１】
ここで、本発明に関し、付着架橋構造部分が極性基構造部分を含む場合について説明する。従来、架橋樹脂としては、図４（Ａ）に示すように極性基構造部分４１、すなわち材料中の極性が大きい部分が液晶層接触面８に吸着され、疎水性長鎖末端部分３２が液晶層接触面８に対し垂直方向に立つように配列した状態を形成するものが知られている。この段階で液晶を基板面に対して垂直方向に配向させることが可能となる。しかし、この状態では熱的に不安定であり、液晶層接触面から解離し易い。
【００６２】
検討の結果、図３（Ｂ）の付着架橋構造部分３３に極性基構造部分を持たせることで、液晶層接触面からの解離を有効に防止でき、熱的にも安定化させることができることが判明した。この場合の付着架橋構造部分３３と極性基構造部分とが存在する位置関係には特に制限はなく、材料の入手のし易さや、液晶層接触面からの解離防止性等から適宜決定することができるが、一つの典型例では、図４（Ｂ）に示すように、疎水性長鎖末端部分３２と極性基構造部分４１との間に付着架橋構造部分３３のうちの架橋構造部分４２が挟まれた構造とすることで、恐らく付着架橋構造部分３３のうちの架橋構造部分４２が被膜状になり、より安定した配向制御機能を発揮することになる。
【００６３】
このような構造を実現すると、従来から液晶配向に用いられてきた配向制御膜印刷といった処理を要することなく、配向制御膜を採用する場合と同等レベルの安定した液晶の配向制御が可能となる。
【００６４】
上記の構造を有する第一の化合物は、単独で使用してもよいが、複数混合したり、架橋剤、触媒、反応促進剤等の他の物質を共存させていてもよい。
【００６５】
１以上の第一の化合物が、架橋性構造部分を有し、疎水性長鎖末端部分を実質的に持たない第二の化合物を含んだものであることが好ましい場合がある。たとえば、疎水性長鎖末端部分を持たない、１分子中に複数の重合活性基を有する架橋性構造部分のみからなる第二の化合物を共存させることにより、液晶層接触面に付着した付着架橋構造部分から立ちあがる立ち上がり末端部分の相互間隔を広く開けた状態とすることができ、このことにより、液晶の垂直配向性をより高めることも可能である。特に、立ち上がり末端部分としてアルキル基を使用する場合、アルキル基同士は吸着し易いという性質があるため、このように相互間隔を広く開けた状態とすることは有用である。第二の化合物は複数使用してもよい。
【００６６】
なお、疎水性長鎖末端部分を実質的に持たないかどうかは、立ち上がり末端部分の相互間隔を広く開けた状態とすることができ、このことにより、液晶の垂直配向性をより高められるかどうか等から適宜定めることができる。単なるメチル基やエチル基は、一般的には、疎水性長鎖末端部分には該当しない。
【００６７】
第二の化合物としては、上記式（３）〜（６）で表される化合物を例示できる。式（３）〜（６）において、Ａ３とＢ４とは、それぞれ独立に、ビニレン基またはプロペニレン基を表わす。Ｒ３は二価の基を表し、Ｒ２とＲ４とは、それぞれ独立に、水素または枝分かれがあってもよいアルキル基または置換されていてもよい芳香環を表す。Ｒ２，Ｒ３，Ｒ４のうち少なくとも一つは芳香環を表す。ｋ，ｍ，ｎ，ｐは、それぞれ独立に、０または１を表す。Ｒ２〜Ｒ４，Ａ３，Ｂ４，ｋ，ｍ，ｎ，ｐは、それぞれ、他の箇所における式を含めて独立に選択できる。ここで、上で述べた二価の基（Ｒ３）とは、例えばメチレン基や１，４‐フェニレン基，４，４’−ビフェニレン基などのことを言う。
【００６８】
式（３）〜（６）で表される化合物としては以下のようなものがある。
【００６９】
【化２８】
2004294605.tif 000019
【００７０】
【化２９】
2004294605.tif 000020
【００７１】
【化３０】
2004294605.tif 000021
【００７２】
【化３１】
2004294605.tif 000022
【００７３】
また、第二の化合物が５員環構造を有することも同様に好ましい。５員環構造としては、シクロペンタン，シクロペンテン，シクロペンタジエン，フラン，ピロール，インデン，無水コハク酸，無水マレイン酸，無水フタル酸等の酸無水物構造，コハク酸イミド，マレイン酸イミド，フタル酸イミド等のイミド構造が挙げられる。上記の構造を有するものとしては、具体的には以下のようなものがある。なお、置換基の場所は例示した場所には限らない。
【００７４】
第二の化合物としては、上記式（７）〜（１０）で表される化合物を例示できる。式（７）〜（１０）において、ＸとＹはそれぞれ独立して水素またはメチル基を表し、Ｒ７は５員環構造を有する２価の有機基を表す。Ｒ８，Ｒ１０は水素または有機基を表し、Ｒ９は２価の有機基を表し、Ｒ８，Ｒ９，Ｒ１０のうち少なくとも一つは５員環構造を有する。Ｒ１１はテトラカルボン酸残基を構成する４価の有機基を表す。ｋ，ｍ，ｎ，ｐはそれぞれ独立に０あるいは１を表し、ｑとｒとはそれぞれ独立して０以上６以下の整数を表す。Ｒ８〜Ｒ１０，ｋ，ｍ，ｎ，ｐ，ｑ，ｒは、それぞれ、他の箇所における式を含めて独立に選択できる。
【００７５】
式（７）〜（１０）で表される化合物としては以下のようなものがある。
【００７６】
【化３２】
2004294605.tif 000023
【００７７】
【化３３】
2004294605.tif 000024
【００７８】
【化３４】
2004294605.tif 000025
【００７９】
【化３５】
2004294605.tif 000026
【００８０】
式（３）〜（１０）で表される化合物を用いると、共鳴安定化のためより少ないエネルギーで反応するようになる。すなわち芳香環やカルボニル基や５員環の無い場合に比べて反応しやすくなる。また、これにより重合開始剤の添加量を少なくすることもできるので、信頼性の向上にもつながる。たとえば、重合開始剤が多いと分子量の小さい反応性生物が副生することがあるため、添加量の少ないことが望ましい。
【００８１】
第二の化合物は、架橋性構造部分を有するが、疎水性長鎖末端部分を実質的に持たないため、疎水性長鎖末端部分を持ち、重合活性基を一つ有する第三の化合物と共に使用すると、この疎水性長鎖末端部分が立ち上がり末端部分を構成できるため好ましい。第三の化合物は複数使用してもよい。
【００８２】
第三の化合物としては、例えば下記の化合物を挙げることができる。
【００８３】
【化３６】
2004294605.tif 000027
【００８４】
このような長鎖アルキル基を有するようなものを用いると、このアルキル基の部分が網目状の付着架橋構造部分の平面より延び上がり、これにより液晶が垂直配向性を示すので、式（３）〜（１０）で表される化合物と混合し、たとえば、液晶として負の誘電率異方性を有する液晶を用い、エネルギーとして紫外線を照射することにより、配向制御膜を塗布しなくても垂直配向の液晶パネルを作製することができる。この場合、電圧印加時には凹凸部もしくは電極の抜き部により液晶が方向を規制されながら傾斜するようにしておけば、特定の方位に傾斜させることが可能である。
【００８５】
本発明に係る液晶パネルの製造方法では、一対の基板間に液晶層が挟持された架橋性構造部分と疎水性長鎖末端部分とを有する１以上の第一の化合物を含んでなる樹脂組成物を、液晶の存在下架橋させて当該液晶層を形成し、形成された液晶層中で、架橋樹脂が、付着架橋構造部分と疎水性長鎖末端部分とを有するようにする。疎水性長鎖末端部分が液晶層接触面から立ちあがった構造を有するようにすることが好ましい。
【００８６】
本発明に係る液晶パネルの製造フローを図２により例示すると、図２の上から下に向かって、まず、ステップＳ２１で配向制御膜を塗布していない基板２を準備し、ステップＳ２２で貼り合わせた後に、ステップＳ２３で、液晶と樹脂組成物とを含む未硬化の液晶組成物９を注入し、ステップＳ２４で、紫外線を照射することで、液晶と架橋樹脂とよりなる液晶層１０が形成された液晶表示パネルが作製される。液晶層１０は基板２とシール材７とでシールされる。大型のパネルの場合、液晶組成物の注入は、真空注入方式によるよりも、滴下注入法によるほうが、製造工程が簡略化し低コスト化に寄与する。また、真空注入工程と比較して、液晶の材料選択性が大となり、垂直配向性の向上に寄与する。
【００８７】
形成された液晶層中で、架橋樹脂が、付着架橋構造部分と疎水性長鎖末端部分とを有するようにしたり、疎水性長鎖末端部分が液晶層接触面から立ちあがった構造を有するようにするには、液晶、架橋性構造部分と疎水性長鎖末端部分とを有する１以上の第一の化合物、その他の共存材料の組み合わせや濃度、架橋反応温度、架橋手段、与えるエネルギーの強度等を適宜選択することによって行うことができる。液晶層中における樹脂組成物の割合、すなわち、樹脂組成物と液晶とを含む未硬化の液晶組成物中における、樹脂組成物の濃度としては、１〜５重量％が好ましい。また、樹脂組成物中における疎水性長鎖末端部分の割合が７５〜９５重量％の範囲にあることが好ましい。適切な割合の付着架橋構造部分と立ち上がり末端部分とが形成されるからである。
【００８８】
本発明に係る液晶パネルの製造方法についても、上述した、本発明に係る液晶パネルについての、液晶、疎水性長鎖末端部分、付着架橋構造部分、極性基構造部分、架橋、架橋性構造部分、架橋樹脂、樹脂組成物、第一の化合物、第二の化合物、第三の化合物、凹凸部、電極抜き部、配向制御膜等に関する態様を適用できることはいうまでもない。
【００８９】
本発明に係る液晶パネルによれば、配向制御膜が設置されていなくても、電圧無印加時に液晶が垂直配向するようになすことができる。ただし、配向制御膜を設置してもよい場合もある。
【００９０】
本発明は、液晶が、負の誘電率異方性を有し、電圧無印加時にほぼ垂直配向し、電圧印加時には基板上に形成された凹凸部もしくは電極の抜き部により方向を規制されながら傾斜するようになした液晶パネルについて適用する場合に特に有用である。
【００９１】
なお、このような目的に使用できる液晶には公知のものを使用することができる。たとえば、メルク社製ＭＬＣ−２０３８（ＴＮ−Ｉ＝８０℃、△ｎ＝０．１０３２、△ε＝−５．０）を例示することができる。
【００９２】
本発明の一態様は、上記の特徴を有する液晶パネルにおいて、少なくとも一つの基板の外面が曲面を有する液晶パネルである。基板の外面が曲面を有するときに、配向制御膜を設けるのは、先に説明したように従来技術では困難であるが、本発明の液晶パネルはこの配向制御膜に取って代わることのできる配向制御機能を有しているため、この困難性を回避することが可能である。この発明態様により、液晶パネルの外観上の自由度が飛躍的に向上し、曲面を含む種々の形状のパネルを実現することが可能となる。図２はその一例を表している。
【００９３】
ここで、基板は両面とも曲面である必要はなく、一方は曲面加工を施した基板であり、もう一方が平面基板であることも可能である。その一方の基板には能動素子とフィルタとを形成することも有効である。
【００９４】
本発明の他の一態様は、上記の特徴を有する液晶パネルにおいて、液晶層接触面が曲面を有する液晶パネルである。このことが可能であれば、平坦化層の設置が不要になり、またたとえば、液晶の配向方向を規制するための凹凸部の存在により液晶層接触面が凹凸状態であっても、本発明態様の採用により、配向制御膜を省略することが可能となり、装置の内面部を改良し、構造の簡素化やコンパクトな液晶パネル構造の実現を図ることができる。
【００９５】
また、液晶パネルがフィルタ層を有し、液晶層接触面がフィルタ層やフィルタ層に接して設けられた電極の表面である場合は、図５に示す通り、一方の基板にフィルタ層５１が形成され、その表面に抜き部を持つ電極５２が形成され、フィルタ層５１と電極５２とが曲面を有していることになるが、本発明態様により、配向制御膜を省略でき、また、フィルタ層の平坦化が不要なため、構造の簡素化を図ることができる。図５中、電極５２はＴＦＴ（ｔｈｉｎ  ｆｉｌｍ  ｔｒａｎｓｉｔｏｒ）などの能動素子５３と、コンタクトホール５４を介して電気的に接続されている。なお、対向基板２側の電極は図示されていない。
【００９６】
この場合、図６に示す通り、曲面部は画素内部において、複数の凹凸形状をなすものであることも可能である。従って、この複数の凹凸形状に液晶の配向方向を規制するための凹凸部の機能を持たせれば、コンパクトな構造を実現できる。
【００９７】
また、図７に示す様に、複数の液晶パネルを積層し、たとえば表示液晶層７２と、レンズ７１を有する光学補償液晶層７３との組み合わせとして一つの液晶パネルを作製することも可能である。なお、この光学補償液晶層７３の機能を単独に液晶レンズとして利用することもできる。
【００９８】
本発明のさらに他の一態様は、上記の特徴を有する液晶パネルについて、一方の基板の板厚が他方の基板の板厚の１／２以下である液晶パネルである。図８に、この例を示す。
【００９９】
この場合も、薄い方の基板側に配向制御膜を設けるのは、従来技術では困難である場合が多くなるが、本発明の液晶パネルはこの配向制御膜に取って代わることのできる配向制御機能を有しているため、この困難性を回避することが可能である。
【０１００】
本態様の効果の一つとして、外観上の自由度の向上、スリムな外観とともに液晶パネルの軽量化が挙げられる。ある程度の可撓性も実現できる場合もある。
【０１０１】
なお、図９に示すように、一方の平面基板にＴＦＴ（ｔｈｉｎ  ｆｉｌｍ  ｔｒａｎｓｉｔｏｒ）などの能動素子５３を形成した後、フィルタ５１を形成すると、高開口率化による表示輝度の向上、低コスト化が可能となる。
【０１０２】
本発明の諸態様の特徴を発揮させるためには、少なくとも一つの基板の板厚が１００〜５００μｍの範囲にあることが好ましい。１００μｍより薄いと、基板の熱的耐久性や機械的耐久性が乏しく、また、パネルギャップを均一化することが難しくなり、５００μｍより厚いと軽量化のメリットが少ない。より好ましくは、２００〜４００μｍの範囲である。
【０１０３】
基板の材質には特に制限はなく、互いに異なっていてもよいが、薄い方の基板についてはプラスチック製、たとえばプラスチックフィルム製である場合に、機械的特性も優れ、軽量化も図りやすく、可撓性の要求にも応じられることもあるため、より好ましい場合が多い。
【０１０４】
本発明の諸態様は適宜組み合わせて採用することが可能である。本発明に係る液晶パネルは、駆動装置等を付設することにより、もっとも典型的には、パーソナルコンピュータのディスプレーやテレビジョン受像器等の液晶表示装置に利用することができるが、液晶の作用により、光線の透過の仕方を制御する機能を必要とするその他のどのような用途にも使用することができることは言うまでもない。たとえば、液晶シャッタ、液晶プロジェクタ、調光ガラス、携帯情報端末のディスプレイを例示することができる。
【０１０５】
【実施例】
次に本発明の実施例および比較例を詳述する。
【０１０６】
［実施例１］
ＩＴＯ（インジウム錫酸化物）透明電極を有する、曲率半径２００ｍｍで曲面加工された、厚さ０．４ｍｍのポリカーボネート基板と、同じ曲率半径を持つ厚さ０．７ｍｍのガラス基板とを、配向制御膜を形成せず、熱硬化性シールを用いて貼り合せ、空セルを作製した。
【０１０７】
表１に示した、負の誘電率異方性を有するメルク社製の液晶（液晶Ｄ）９８重量部と、本発明に係るアクリレート系の樹脂組成物２重量部とを混合し、混合液晶を調製した。本発明に係る樹脂組成物としては、単官能モノマとしてラウリルアクリレート（日本化薬製）と、二官能モノマとしてＨＤＤＡ（１，６−ヘキサンジオールジアクリレート）（日本化薬製）とを１５：１で混合したものの全量に対してチバスペシャルティケミカルズ社製の重合開始剤イルガキュア６５１を２．５重量％添加した混合物を使用した。
【０１０８】
この場合の第一の化合物は、ラウリルアクリレートとＨＤＤＡとの二種の化合物から構成されていることになる。また、ＨＤＤＡが、本発明に係る、架橋性構造部分を有し、疎水性長鎖末端部分を実質的に持たない第二の化合物に該当し、ラウリルアクリレートが、疎水性長鎖末端部分を持ち、重合活性基を一つ有する第三の化合物に該当する。１，６−ヘキサンジオールジアクリレートまたはジアクリレート部分が本発明に係る第一の化合物の架橋性構造部分、ラウリルアクリレートのラウリル基が疎水性長鎖末端部分、カルボキシ基が極性基構造部分に該当する。
【０１０９】
上記空セルに、混合液晶を真空注入法で注入し、注入後可視光硬化性樹脂により封止した。封止後、液晶セルに対して、紫外線を３Ｊ／ｃｍ２照射し、クロスニコルで観察したところ、この液晶セルは、電圧無印加時に一様に良好な垂直配向性を示した。
【０１１０】
紫外線照射後のセルを解体し、液晶をアセトンにて洗い流し、液晶と接していた側の基板表面を観察したところ、ポリマーの皮膜が残存していることが確認された。再度基板を張り合わせ、液晶を注入し、配向状態を観察した結果、解体前に得られていた垂直配向状態とおおよそ同一の垂直配向状態が得られていることが確認できた。すなわち、付着架橋構造部分と立ち上がり末端部分との存在が確認された。
【０１１１】
［実施例２］
液晶Ｄに代えて表１の、いずれもメルク社製の各種の液晶を使用した以外は実施例１と同様にして液晶セルを作製し、観察した結果、電圧無印加時に一様に良好な垂直配向性を示した。
【０１１２】
なお、表１には実施例１で使用した液晶Ｄについてのデータも示してある。表１中、負・フッ素系とは、負の誘電率異方性を有するフッ素系の液晶であることを意味する。ＴＮ−Ｉはネマチック相とアイソトロピック相との間の転移点を、ＴＳ−Ｎはスメクティック相とネマチック相との間の転移点を、△ｎは屈折率異方性を、△εは誘電率異方性を、Ｋ１１は弾性係数（スプレイ）を、Ｋ３３は弾性係数（ベンド）を、γ１は回転粘性を意味する。
【０１１３】
表１の結果より、負・フッ素系の液晶は優れた効果を示した。
【０１１４】
【表１】
2004294605.tif 000028
【０１１５】
［実施例３］
透明電極を有する一対のガラス基板Ａ，Ｂを用意し、基板Ａには感光性樹脂によるフォトリソ工程・熱処理工程により微細凹凸部を形成し、基板Ｂには凹凸部を形成せずに、基板Ａと基板Ｂとを硬化性シールを用いて貼り合せ、空セルを作製した以外は実施例１と同様にして液晶セルを作製し、観察した結果、電圧無印加時に一様に良好な垂直配向性を示した。
【０１１６】
［実施例４］
ＩＴＯ（インジウム錫酸化物）よりなる透明電極がパターニングされた、厚さが０．７ｍｍのガラス基板と、ＩＴＯよりなる透明電極がパターニングされた、厚さが１５０μｍのポリカーボネートフィルム基板とを各々洗浄し、粒径４．０μｍのスペーサ粒子を散布して、熱硬化性シールにて貼りあわせ、空セルを作製した以外は、実施例１と同様にして液晶セルを作製し、観察した結果、電圧無印加時に一様に良好な垂直配向性を示した。液晶セル作製の一連の工程での最高温度は、シール硬化時の１３０℃（１時間）であり、従来の配向制御膜を採用したときに必要とされる１８０〜２５０℃よりかなり低く、このためフィルム基板の塑性変形はなかった。両面の基板が０．７ｍｍのガラス基板を使用した場合に比べ、液晶パネルの重量は約４０％減少した。
【０１１７】
［実施例５］
厚さが１５０μｍのポリカーボネートフィルム基板の代わりに、０．４ｍｍのガラス基板を使用した以外は実施例３と同様にして液晶セルを作製し、観察した結果、電圧無印加時に一様に良好な垂直配向性を示した。両面の基板が０．７ｍｍのガラス基板を使用した場合に比べ、液晶パネルの重量は約２５％減少した。
【０１１８】
［実施例６］
厚さが０．７ｍｍのガラス基板の代わりに、厚さが１５０μｍのポリカーボネートフィルム基板を使用した以外は実施例３と同様にして液晶セルを作製し、観察した結果、電圧無印加時に一様に良好な垂直配向性を示した。両面の基板が０．７ｍｍのガラス基板を使用した場合に比べ、液晶パネルの重量は約８０％減少した。この液晶パネルは手で曲げることができた。
【０１１９】
［実施例７］
対角１５インチ（ＸＧＡ）のＴＦＴ基板上にカラーフィルタ層を形成した基板Ａとそれに対向して形成されたＩＴＯ電極を有する基板Ｂとを張り合わせて、１５型のパネルを作製した結果、良好な液晶パネルが得られた。
【０１２０】
［実施例８］
実施例７のパネルに、対向電極を介して更に基板Ｃを張り合わせた結果、図７のレンズ構造を有する良好な液晶パネルが得られた。
【０１２１】
［実施例９］
本発明に係る樹脂組成物として、実施例１の樹脂組成物に代えて、下式（１８）で表されるモノマーを、実施例１と同量使用した以外は実施例１と同様にして液晶セルを作製し、観察した結果、電圧無印加時に一様に良好な垂直配向性を示した。
【０１２２】
【化３７】
2004294605.tif 000029
【０１２３】
なお、上記に開示した内容から、下記の付記に示した発明が導き出せる。
【０１２４】
（付記１）  一対の基板間に液晶層が挟持された液晶パネルにおいて、
当該液晶層が、液晶と架橋樹脂とを含んでなり、
当該架橋樹脂が、液晶層接触面に付着した架橋構造部分（付着架橋構造部分）と、当該液晶層接触面から立ちあがる末端部分（立ち上がり末端部分）とを有し、
少なくとも一つの基板の外面が曲面を有している
液晶パネル。
【０１２５】
（付記２）  一対の基板間に液晶層が挟持された液晶パネルにおいて、
当該液晶層が、液晶と架橋樹脂とを含んでなり、
当該架橋樹脂が、液晶層接触面に付着した架橋構造部分（付着架橋構造部分）と、当該液晶層接触面から立ちあがる末端部分（立ち上がり末端部分）とを有し、
当該液晶層接触面が曲面を有する
液晶パネル。
【０１２６】
（付記３）  一対の基板間に液晶層が挟持された液晶パネルにおいて、
当該液晶層が、液晶と架橋樹脂とを含んでなり、
当該架橋樹脂が、液晶層接触面に付着した架橋構造部分（付着架橋構造部分）と、当該液晶層接触面から立ちあがる末端部分（立ち上がり末端部分）とを有し、
当該液晶層接触面が曲面を有する、
付記１に記載の液晶パネル。
【０１２７】
（付記４）  さらに、フィルタ層を有し、当該液晶層接触面が当該フィルタ層またはフィルタ層に接して設けられた電極の表面である、付記１〜３のいずれかに記載の液晶パネル。
【０１２８】
（付記５）  前記液晶層接触面の曲面が複数の凹凸形状をなす、付記２〜４のいずれかに記載の液晶パネル。
【０１２９】
（付記６）  一対の基板間に液晶層が挟持された液晶パネルにおいて、
当該液晶層が、液晶と架橋樹脂とを含んでなり、
当該架橋樹脂が、液晶層接触面に付着した架橋構造部分（付着架橋構造部分）と、当該液晶層接触面から立ちあがる末端部分（立ち上がり末端部分）とを有し、
一方の基板の板厚が他方の基板の板厚の１／２以下である
液晶パネル。
【０１３０】
（付記７）  一対の基板間に液晶層が挟持された液晶パネルにおいて、
当該液晶層が、液晶と架橋樹脂とを含んでなり、
当該架橋樹脂が、液晶層接触面に付着した架橋構造部分（付着架橋構造部分）と、当該液晶層接触面から立ちあがる末端部分（立ち上がり末端部分）とを有し、
一方の基板の板厚が他方の基板の板厚の１／２以下である、
付記１〜５のいずれかに記載の液晶パネル。
【０１３１】
（付記８）  少なくとも一つの基板の板厚が１００〜５００μｍの範囲にある、付記１〜７のいずれかに記載の液晶パネル。
【０１３２】
（付記９）  一方の基板の材質が他方の基板の材質と異なる、付記１〜８のいずれかに記載の液晶パネル。
【０１３３】
（付記１０）  前記基板が、ガラス基板とプラスチック基板とを含む、付記１〜９のいずれかに記載の液晶パネル。
【０１３４】
（付記１１）  電圧印加時には凹凸部もしくは電極の抜き部により液晶が方向を規制されながら傾斜する、付記１〜１０のいずれかに記載の液晶パネル。
【０１３５】
（付記１２）  配向制御膜を有さない、付記１〜１１のいずれかに記載の液晶パネル。
【０１３６】
（付記１３）  液晶が負の誘電率異方性を有する、付記１〜１２のいずれかに記載の液晶パネル。
【０１３７】
（付記１４）  当該液晶層が、架橋性構造部分と炭素数が３以上の直鎖部を有する疎水性末端部分（疎水性長鎖末端部分）とを有する１以上の第一の化合物を含んでなる樹脂組成物を、液晶の存在下架橋させて形成されたものである、付記１〜１３のいずれかに記載の液晶パネル。
【０１３８】
（付記１５）  前記第一の化合物の架橋性構造部分が極性基構造部分を含んだものである、付記１〜１４のいずれかに記載の液晶パネル。
【０１３９】
（付記１６）  前記第一の化合物として、下式（１），（２）で表される化合物を少なくとも一つ含む、付記１〜１５のいずれかに記載の液晶パネル。
【０１４０】
【化３８】
2004294605.tif 000030
【０１４１】
【化３９】
2004294605.tif 000031
【０１４２】
（式（１），（２）において、Ｒ１は疎水性長鎖末端部分、Ａ１は枝分かれがあってもよい脂肪族鎖、または置換基があってもよい芳香環、または置換基があってもよい脂環、または窒素を含む、３価の基を表し、Ａ２は枝分かれがあってもよい脂肪族鎖、または置換基があってもよい芳香環、または置換基があってもよい脂環を含む、４価の基を表し、Ｂ１，Ｂ２，Ｂ３はそれぞれ架橋性構造部分を表す。Ｒ１，Ｂ１，Ｂ２，Ｂ３は、それぞれ各式について独立に選択できる。）
【０１４３】
（付記１７）  前記１以上の第一の化合物が、架橋性構造部分を有し、疎水性長鎖末端部分を実質的に持たない第二の化合物を含んだものである、付記１〜１６のいずれかに記載の液晶パネル。
【０１４４】
（付記１８）  前記第二の化合物として、下式（３）〜（６）で表される化合物を少なくとも一つ含む、付記１７に記載の液晶パネル。
【０１４５】
【化４０】
2004294605.tif 000032
【０１４６】
【化４１】
2004294605.tif 000033
【０１４７】
【化４２】
2004294605.tif 000034
【０１４８】
【化４３】
2004294605.tif 000035
【０１４９】
（式（３）〜（６）において、Ａ３とＢ４とは、それぞれ独立に、ビニレン基またはプロペニレン基を表わす。Ｒ３は二価の基を表し、Ｒ２とＲ４とは、それぞれ独立に、水素または枝分かれがあってもよいアルキル基または置換されていてもよい芳香環を表す。Ｒ２，Ｒ３，Ｒ４のうち少なくとも一つは芳香環を表す。ｋ，ｍ，ｎ，ｐは、それぞれ独立に、０または１を表す。Ｒ２〜Ｒ４，Ａ３，Ｂ４，ｋ，ｍ，ｎ，ｐは、それぞれ各式について独立に選択できる。）
【０１５０】
（付記１９）  前記第二の化合物として、下式（７）〜（１０）で表される化合物を少なくとも一つ含む、付記１７または１８に記載の液晶パネル。
【０１５１】
【化４４】
2004294605.tif 000036
【０１５２】
【化４５】
2004294605.tif 000037
【０１５３】
【化４６】
2004294605.tif 000038
【０１５４】
【化４７】
2004294605.tif 000039
【０１５５】
（式（７）〜（１０）において、ＸとＹはそれぞれ独立して水素またはメチル基を表し、Ｒ７は５員環構造を有する２価の有機基を表す。Ｒ８，Ｒ１０は水素または有機基を表し、Ｒ９は２価の有機基を表し、Ｒ８，Ｒ９，Ｒ１０のうち少なくとも一つは５員環構造を有する。Ｒ１１はテトラカルボン酸残基を構成する４価の有機基を表す。ｋ，ｍ，ｎ，ｐはそれぞれ独立に０あるいは１を表し、ｑとｒとはそれぞれ独立して０以上６以下の整数を表す。Ｒ８〜Ｒ１０，ｋ，ｍ，ｎ，ｐ，ｑ，ｒは、それぞれ各式について独立に選択できる。）
【０１５６】
（付記２０）  付記１〜１９のいずれかに記載の液晶パネルを複数積層して有する液晶パネル。
【０１５７】
【発明の効果】
本発明により、装置の外面部を改良し、外観上の自由度を向上させた液晶パネルを得ることができる。液晶パネルの軽量化や可撓性付与を図ることも可能である。また、装置の内面部を改良し、構造の簡素化やコンパクトな液晶パネル構造の実現を図ることができる。
【図面の簡単な説明】
【図１】従来の液晶パネルの製造フローを示す模式的側断面図である。
【図２】本発明に係る液晶パネルの製造フローを示す模式的側断面図である。
【図３】図３（Ａ），（Ｂ）は本発明の基礎をなす付着架橋構造部分と立ち上がり末端部分とを例示する模式図である。
【図４】図４（Ａ），（Ｂ）は、付着架橋構造部分が極性基構造部分を含む場合について説明する模式図である。
【図５】液晶パネルがフィルタ層とフィルタ層に接して設けられた電極とを有し、液晶層接触面がフィルタ層とフィルタ層に接して設けられた電極との表面である場合を例示する模式的側断面図である。
【図６】液晶パネルがフィルタ層とフィルタ層に接して設けられた電極とを有し、液晶層接触面がフィルタ層とフィルタ層に接して設けられた電極との表面である場合を例示する他の模式的側断面図である。
【図７】表示液晶層と光学補償液晶層とを組み合わせた液晶パネルを例示する模式的側断面図である。
【図８】一方の基板の板厚が他方の基板の板厚の１／２以下である液晶パネルを例示する模式的側断面図である。
【図９】一方の基板の板厚が他方の基板の板厚の１／２以下である液晶パネルを例示する他の模式的側断面図である。
【符号の説明】
１    液晶
２    基板
３    基板
５    第一の化合物
６    配向制御膜
７    シール材
８    液晶層接触面
９    未硬化の液晶組成物
１０  液晶層
１１  封止材
３１  架橋性構造部分
３２  疎水性長鎖末端部分
３３  付着架橋構造部分
３４  立ち上がり末端部分
４１  極性基構造部分
４２  架橋構造部分
５１  フィルタ層
５２  抜き部を持つ電極
５３  能動素子
５４  コンタクトホール
７１  レンズ
７２  表示液晶層
７３  光学補償液晶層
【図１】
2004294605.tif 000050
【図２】
2004294605.tif 000051
【図３】
2004294605.tif 000052
【図４】
2004294605.tif 000053
【図５】
2004294605.tif 000054
【図６】
2004294605.tif 000055
【図７】
2004294605.tif 000056
【図８】
2004294605.tif 000057
【図９】
2004294605.tif 000058